СПЛАВ НА ОСНОВЕ МОЛИБДЕНА
ALLOY ON BASIS OF MOLYBDENUM

Изобретение относится к области металлургии и касается составов сплавов на основе молибдена, используемых для изготовления оснастки и инструмента металлообрабатывающей промышленности, деталей оборудования нефтяной и стекольной промышленности.
Известен сплав на основе молибдена, содержащий, мас.%: углерод 0,06-0,1; никель ≤0,1; молибден - остальное [1].
Задачей изобретения является повышение прочности сплава на основе молибдена.
Технический результат достигается тем, что сплав на основе молибдена, содержащий углерод, никель, дополнительно содержит рений и палладий при следующем соотношении компонентов, мас.%: углерод 0,1-0,14; никель 0,3-0,5; рений 0,6-0,8; палладий 0,6-1,0; молибден - остальное.
В таблице приведены составы сплава
Таблица
Компоненты
Содержание, мас.% в составах:
1
2
3
Углерод
0,1
0,12
0,14
Никель
0,3
0,4
0,5
Рений
0,8
0,7
0,6
Палладий
1,0
0,8
0,6
Молибден
остальное
остальное
остальное
Предел прочности сплава при 20°С, кг/мм<sup>2</sup>
~90
~90
~90
В составе сплава на основе молибдена компоненты проявляют себя следующим образом. Никель, углерод и палладий являются легирующими элементами, способствующими сохранению деформируемости сплава. Рений обеспечивает пластичность сплава, препятствует охрупчиванию легирующих элементов.
Сплав не требует термообработки, а необходимое сочетание свойств полуфабрикатов может быть достигнуто деформацией, проводимой горячим прессованием (перед прессованием сплав необходимо нагреть до температуры 1600-1650°С в вакууме или среде аргона). В результате представляется возможным разрушить грубую дендритную структуру полуфабрикатов и получить однородную мелкозернистую структуру с относительно равномерным распределением локальных включений.
Источники информации
1. Мальцев М.В. Металлография тугоплавких, редких радиоактивных металлов и сплавов. - М.: Металлургия, 1971. - С.299.